ИСКУССТВЕННАЯ ПОРОДА
ARTIFICIAL ROCK

Изобретение относится к промышленности строительных материалов.
Известна искусственная порода следующего состава, мас.%: цемент 25,0-30,0; мука и песок на основе карбоната кальция до 55,0; оксиды металлов (железо, хром, свинец, ртуть) 2,0-12,0; кальциевые силикаты 2,0-3,0; силициды углерода 0,1-0,6; фторсиликаты до 6,0; сульфаты железа и меди 0,4-0,8; щавелевая кислота 0,3-0,5; вода 10,0-23,0 [1].
Задача изобретения состоит в упрощении технологии получения искусственной породы, обеспечении экологической безопасности материала.
2
3
3
4
3+
2+
2+
-
-
-
2-
Технический результат достигается тем, что искусственная порода из смеси, содержащей цемент, песок на основе карбоната кальция, воду, причем смесь дополнительно содержит суперпластификатор С-3 и высушенный шлам с полей фильтрации водоочистительных станций, снимаемый с фильтров на станциях обезжелезивания, при следующем соотношении компонентов, мас.%: цемент 25,0-30,0; песок на основе карбоната кальция 18,7-49,1; вода 20,0-25,0; суперпластификатор С-3 0,9-1,3; указанный шлам 5,0-25,0, характеризующийся следующим составом, мас.%: SiO 41,0-50,3; Fe 25,0-33,1; Ca 4,0-6,0; Mg 1,5-2,4; НСО , СО , SO , OHCl 1,6-23,0.
В таблице приведены составы искусственной породы.
Таблица
Компоненты
Состав, мас.%
1
2
3
Цемент
25,0
27,5
30,0
Песок на основе карбоната кальция
49,1
33,9
18,7
Вода
20,0
22,5
25,0
Суперпластификатор С-3
0,9
1,1
1,3
Шлам, состав, мас.%:
SiO<sub>2</sub> 50,0; Fe<sup>3+</sup> 25,0; Ca<sup>2+</sup> 5,0; Mg<sup>2+</sup> 1,5;
5,0
15,0
25,0
НСО<sub>3</sub> <sup>-</sup>, СО<sub>3</sub> <sup>-</sup>, SO<sub>4</sub> <sup>-</sup>, OHCl<sup>2-</sup> 18,5
Для приготовления смеси может быть использован портландцемент, шлакопортландцемент, белый цемент и др.
Компоненты дозируют в требуемых количествах. Цемент, песок на основе карбоната кальция, шлам, размолотый и просеянный через сетку №008, смешивают. К полученной смеси добавляют воду и суперпластификатор С-3, перемешивают и формуют изделия, которые затем твердеют в нормальных условиях в течение 28 сут. Полученные изделия шлифуют и полируют. Полученные изделия являются экологически безопасными, могут быть использованы для внутренней и наружной отделки зданий.
Суперпластификатор С-3 представляет собой смесь нейтрализованных едким натром полимерных соединений разной относительной молекулярной массы, получаемых при конденсации сульфокислот нафталина с формальдегидом, и технических лигносульфонатов - ТУ 254-1298281-031-90.
Источники информации
1. PL 268011, С04В 28/00, 1990.